(57)【要約】  本発明は、低い基材温度で印刷した際にも、印刷物におけるブルーミングの発生が抑制された活性光線硬化型インクジェットインクの提供を目的とする。本発明の活性光線硬化型インクジェットインクは、活性光線硬化性化合物、光重合開始剤、ワックス、および結晶成長阻害剤を含む活性光線硬化型インクジェットインクであって、前記ワックスは、直鎖部分を含むアルキル鎖を少なくとも１つ有し、前記ワックスの有するアルキル鎖の全てにおいて、直鎖部分の炭素原子数は１５以上であり、前記結晶成長阻害剤は、糖構造と、該糖構造に結合した、炭素原子数が１５以上の直鎖部分を含むアルキル鎖を有する物質であることを特徴とする、インクジェットインクである。【特許請求の範囲】
【請求項１】
活性光線硬化性化合物、光重合開始剤、ワックス、および結晶成長阻害剤を含む活性光線硬化型インクジェットインクであって、
前記ワックスは、直鎖部分を含むアルキル鎖を少なくとも１つ有し、前記ワックスの有するアルキル鎖の全てにおいて、直鎖部分の炭素原子数は１５以上であり、
前記結晶成長阻害剤は、糖構造と、該糖構造に結合した、炭素原子数が１５以上の直鎖部分を含むアルキル鎖を有する物質であり、
インクの全質量に対して、前記ワックスの含有量が１質量％以上、１０質量％以下であり、前記結晶成長阻害剤の含有量が２．０質量％以下であることを特徴とする、活性光線硬化型インクジェットインク。
【請求項２】
前記ワックスの有するアルキル鎖の少なくとも１つにおける直鎖部分の炭素原子数と、前記結晶成長阻害剤の有するアルキル鎖の直鎖部分の炭素原子数との差が２以下であることを特徴とする、請求項１に記載の活性光線硬化型インクジェットインク。
【請求項３】
前記結晶成長阻害剤に含まれる糖構造が単糖類、二糖類、三糖類あるいはこれらの脱水反応によって得られる糖誘導体であることを特徴とする、請求項１または２に記載の活性光線硬化型インクジェットインク。
【請求項４】
前記糖構造がソルビタンであることを特徴とする、請求項３に記載の活性光線硬化型インクジェットインク。
【請求項５】
前記結晶成長阻害剤の含有量が、０．５質量％以上、２．０質量％以下であることを特徴とする、請求項１〜４のいずれか一項に記載の活性光線硬化型インクジェットインク。
【請求項６】
請求項１〜５のいずれか一項に記載の活性光線硬化型インクジェットインクを記録媒体に射出する行程と、
前記記録媒体に射出された前記インクに活性光線を照射して、前記インクを硬化させる工程と、を含み、前記記録媒体の温度が、２５℃〜４０℃の範囲内であることを特徴とする、インクジェット記録方法。
【発明の詳細な説明】
【技術分野】
【０００１】
本発明は、結晶成長阻害剤を含む活性光線硬化型インクジェットインクおよびインクジェット記録方法に関する。
【背景技術】
【０００２】
インクジェット記録方式による画像形成方法は、インクタンクから流路を通して供給されたインクを吐出用記録ヘッドから吐出して画像を形成する方法である。インクジェット記録方式は、簡易かつ安価に画像を形成できることから、各種画像の形成に用いられている。インクジェット記録方式に用いられるインクの一つに、活性光線硬化型インクジェットインクがある。活性光線硬化型インクジェットインクは、色材のほかに光重合性化合物を含むため、紫外線等の活性光線を照射して光重合性化合物が重合することによって、インク成分を硬化させることができる。活性光線硬化型インクジェットインクを用いて画像を形成すると、溶剤系インク組成物と比べて、吐出したインクを固定化させやすく、にじみの少ない画像を種々の記録媒体に形成することができる。【０００３】
紫外線硬化型インクジェットインクのピニング性を高めるために、例えば、ワックス等のゲル化剤を含有させた紫外線硬化型インクジェットインクが開発されている。このようなインクを用いる記録方法においては、記録媒体にインクを着弾させてインク滴をゲル化させることで、色混じりやドット合一を防ぎ、より高品質な画像を形成するための技術が検討されている。【０００４】
例えば、ゲル化剤に加えて、結晶性物質と結晶化遅延剤を含むホットメルトインク組成物が知られている（特許文献１）。この発明においては、結晶性物質は記録媒体上で硬化したインクの強度を高めるものの、画質に影響することもあるため、結晶化遅延剤の添加によって結晶化速度を低下させ、画質を向上させている。このホットメルトインク組成物に用いる結晶化遅延剤は、ゲル化剤の結晶化を抑制するための物質ではない。【０００５】
また、非重合性の液体成分の添加によって、ブルーミングの発生を抑制した活性光線硬化型インクジェットインクも知られている（特許文献２）。この液体成分は非重合性の成分であるため、活性光線硬化性化合物の硬化物と相溶性が低く、インク硬化物の表面近傍に高い濃度で存在する。この液体成分に硬化物内のワックスが溶解することで、ワックスが成長し難くなり、ブルーミングが抑制される。
【先行技術文献】
【特許文献】
【０００６】
【特許文献１】国際公開第２０１４／０１６１２９号
【特許文献２】特開２０１３−２２１０４８号公報
【発明の概要】
【発明が解決しようとする課題】
【０００７】
近年、消費エネルギーの低減や基材種の拡大などを目的として、低い基材温度で印刷する技術が着目されている。しかしながら、ゲル化剤としてワックスを含んだ従来の活性光線硬化型インクジェットインクを用いて低温で印字すると、着弾後のインク中における結晶化したワックスの成長速度が速くなりすぎるために、インクドットの形成する凹凸が大きくなってしまうという問題があった。このワックス結晶の成長速度を低下させるためには、溶解度の高いワックスを使用する必要があるが、溶解度の高いワックスは、インクの硬化後に印刷物表面に析出して結晶化するため、印刷表面に粉を吹いたようなブルーミングと呼ばれる現象が発生する。よって従来の活性光線硬化型インクジェットインクを用いて低温で印刷すると、高品質の画像を得ることが困難であった。【０００８】
本発明は、上記事情に鑑みてなされたものであり、低い基材温度で印刷した際にも、文字品質が高く、ブルーミングの発生が抑制された印刷物を得ることができる活性光線硬化型インクジェットインクを提供することをその目的とするものである。本発明のさらなる目的は、良好な文字品質、ブルーミングの発生の抑制に加え、良好な画質の印刷物を得ることができる活性光線硬化型インクジェットインクを提供することである。
【課題を解決するための手段】
【０００９】
上記課題に鑑み、本発明の第一は、結晶成長阻害剤を含む活性光線硬化型インクジェットインクに係る。
［１］活性光線硬化性化合物、光重合開始剤、ワックス、および結晶成長阻害剤を含む活性光線硬化型インクジェットインクであって、
前記ワックスは、直鎖部分を含むアルキル鎖を少なくとも１つ有し、前記ワックスの有するアルキル鎖の全てにおいて、直鎖部分の炭素原子数は１５以上であり、
前記結晶成長阻害剤は、糖構造と、該糖構造に結合した、炭素原子数が１５以上の直鎖部分を含むアルキル鎖を有する物質であり、
インクの全質量に対して、前記ワックスの含有量が１質量％以上、１０質量％以下であり、前記結晶成長阻害剤の含有量が２．０質量％以下であることを特徴とする、活性光線硬化型インクジェットインク。
［２］前記ワックスの有するアルキル鎖の少なくとも１つにおける直鎖部分の炭素原子数と、前記結晶成長阻害剤の有するアルキル鎖の直鎖部分の炭素原子数との差が２以下であることを特徴とする、［１］に記載の活性光線硬化型インクジェットインク。
［３］前記結晶成長阻害剤に含まれる糖構造が単糖類、二糖類、三糖類あるいはこれらの脱水反応によって得られる糖誘導体であることを特徴とする、［１］または［２］のいずれかに記載の活性光線硬化型インクジェットインク。
［４］前記糖構造がソルビタンであることを特徴とする、［３］に記載の活性光線硬化型インクジェットインク。
［５］前記結晶成長阻害剤の含有量が、０．５質量％以上、２．０質量％以下であることを特徴とする、［１］〜［４］のいずれかに記載の活性光線硬化型インクジェットインク。【００１０】
本発明の第２は、以下に示すインクジェット記録方法に係る。
［６］［１］〜［５］のいずれかに記載の活性光線硬化型インクジェットインクを記録媒体に射出する行程と、
前記記録媒体に射出された前記インクに活性光線を照射して、前記インクを硬化させる工程と、を含み、前記記録媒体の温度が、２５℃〜４０℃の範囲内であることを特徴とする、インクジェット記録方法。
【発明の効果】
【００１１】
本発明によれば、活性光線硬化型インクジェットインクに結晶成長阻害剤を添加することで、基材温度が１５℃〜４０℃という低い印字温度で印字しても、ブルーミングの発生を抑制し、画質と文字品質の高い印刷を達成する活性光線硬化型インクジェットインクが提供される。
【発明を実施するための形態】
【００１２】
１．活性光線硬化型インクジェットインク
本発明の活性光線硬化型インクジェットインクは、活性光線硬化性化合物、光重合開始剤、ワックスおよび結晶成長阻害剤を含む。
【００１３】
［活性光線硬化性化合物］
活性光線硬化性化合物は、活性光線により架橋または重合する光重合性化合物である。活性光線は、例えば電子線、紫外線、α線、γ線、およびエックス線等であり、好ましくは紫外線および電子線である。活性光線硬化性化合物は、ラジカル重合性化合物またはカチオン重合性化合物であり、好ましくはラジカル重合性化合物である。
【００１４】
ラジカル重合性化合物は、ラジカル重合可能なエチレン性不飽和結合を有する化合物（モノマー、オリゴマー、ポリマーあるいはこれらの混合物）である。ラジカル重合性化合物は、単独で用いてもよく、二種以上を組み合わせて用いてもよい。
【００１５】
ラジカル重合可能なエチレン性不飽和結合を有する化合物の例には、不飽和カルボン酸とその塩、不飽和カルボン酸エステル化合物、不飽和カルボン酸ウレタン化合物、不飽和カルボン酸アミド化合物およびその無水物、アクリロニトリル、スチレン、不飽和ポリエステル、不飽和ポリエーテル、不飽和ポリアミド、不飽和ウレタン等が挙げられる。不飽和カルボン酸の例には、（メタ）アクリル酸、イタコン酸、クロトン酸、イソクロトン酸、マレイン酸などが含まれる。
【００１６】
なかでも、ラジカル重合性化合物は、不飽和カルボン酸エステル化合物であることが好ましく、（メタ）アクリレートであることがより好ましい。（メタ）アクリレートは、後述するモノマーだけでなく、オリゴマー、モノマーとオリゴマーの混合物、変性物、重合性官能基を有するオリゴマーなどであってよい。
【００１７】
（メタ）アクリレートの例には、イソアミル（メタ）アクリレート、ステアリル（メタ）アクリレート、ラウリル（メタ）アクリレート、オクチル（メタ）アクリレート、デシル（メタ）アクリレート、イソミルスチル（メタ）アクリレート、イソステアリル（メタ）アクリレート、２−エチルヘキシル−ジグリコール（メタ）アクリレート、２−ヒドロキシブチル（メタ）アクリレート、２−（メタ）アクリロイロキシエチルヘキサヒドロフタル酸、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸、ｔ−ブチルシクロヘキシル（メタ）アクリレート等の単官能モノマー；
トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１,４−ブタンジオールジ（メタ）アクリレート、１,６−ヘキサンジオールジ（メタ）アクリレート、１,９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート等の二官能モノマー；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレート、ペンタエリスリトールエトキシテトラ（メタ）アクリレート等の三官能以上の多官能モノマー等が含まれる。
【００１８】
（メタ）アクリレートは、感光性などの観点から、ステアリル（メタ）アクリレート、ラウリル（メタ）アクリレート、イソステアリル（メタ）アクリレート、エトキシジエチレングリコール（メタ）アクリレート、イソボルニル（メタ）アクリレート、テトラエチレングリコールジ（メタ）アクリレート、グリセリンプロポキシトリ（メタ）アクリレート等が好ましい。
【００１９】
（メタ）アクリレートは、変性物であってもよい。変性物の例には、エチレンオキサイド変性トリメチロールプロパントリ（メタ）アクリレート、エチレンオキサイド変性ペンタエリスリトールテトラアクリレート等のエチレンオキサイド変性（メタ）アクリレート；カプロラクトン変性トリメチロールプロパントリ（メタ）アクリレート等のカプロラクトン変性（メタ）アクリレート；およびカプロラクタム変性ジペンタエリスリトールヘキサ（メタ）アクリレート等のカプロラクタム変性（メタ）アクリレート等が含まれる。
【００２０】
本発明においては、活性光線硬化性化合物の少なくとも一部をエチレンオキサイド変性（メタ）アクリレートとすることが好ましい。エチレンオキサイド変性（メタ）アクリレートは感光性が高く、インクが低温下でゲル化する際に、カードハウス構造（後述）を形成しやすいからである。また、エチレンオキサイド変性（メタ）アクリレートは、高温下で他のインク成分に対して溶解しやすく、硬化収縮も少ないことから、印刷物のカールも起こりにくい。
【００２１】
エチレンオキサイド変性（メタ）アクリレートの例には、Ｓａｒｔｏｍｅｒ社製の４ＥＯ変性ヘキサンジオールジアクリレートＣＤ５６１、３ＥＯ変性トリメチロールプロパントリアクリレートＳＲ４５４、６ＥＯ変性トリメチロールプロパントリアクリレートＳＲ４９９、４ＥＯ変性ペンタエリスリトールテトラアクリレートＳＲ４９４；新中村化学社製のポリエチレングリコールジアクリレートＮＫエステルＡ−４００、ポリエチレングリコールジアクリレートＮＫエステルＡ−６００、ポリエチレングリコールジメタクリレートＮＫエステル９Ｇ、ポリエチレングリコールジメタクリレートＮＫエステル１４Ｇ；大阪有機化学社製のテトラエチレングリコールジアクリレートＶ＃３３５ＨＰ；Ｃｏｇｎｉｓ社製の３ＰＯ変性トリメチロールプロパントリアクリレートＰｈｏｔｏｍｅｒ ４０７２；新中村化学社製の１，１０−デカンジオールジメタクリレート ＮＫエステルＤＯＤ−Ｎ、トリシクロデカンジメタノールジアクリレート ＮＫエステルＡ−ＤＣＰおよびトリシクロデカンジメタノールジメタクリレート ＮＫエステルＤＣＰ等が含まれる。
【００２２】
（メタ）アクリレートは、重合性オリゴマーであってもよく、そのような重合性オリゴマーの例には、エポキシ（メタ）アクリレートオリゴマー、脂肪族ウレタン（メタ）アクリレートオリゴマー、芳香族ウレタン（メタ）アクリレートオリゴマー、ポリエステル（メタ）アクリレートオリゴマー、および直鎖（メタ）アクリルオリゴマー等が含まれる。
【００２３】
カチオン重合性化合物は、エポキシ化合物、ビニルエーテル化合物、およびオキセタン化合物等でありうる。カチオン重合性化合物は、単独で用いてもよく、二種以上を組み合わせて用いてもよい。
【００２４】
エポキシ化合物は、芳香族エポキシド、脂環式エポキシド、または脂肪族エポキシド等であり、硬化性を高めるためには、芳香族エポキシドおよび脂環式エポキシドが好ましい。
【００２５】
芳香族エポキシドは、多価フェノールあるいはそのアルキレンオキサイド付加体と、エピクロルヒドリンとを反応させて得られるジまたはポリグリシジルエーテルでありうる。反応させる多価フェノールあるいはそのアルキレンオキサイド付加体の例には、ビスフェノールＡあるいはそのアルキレンオキサイド付加体等が含まれる。アルキレンオキサイド付加体におけるアルキレンオキサイドは、エチレンオキサイドおよびプロピレンオキサイド等でありうる。
【００２６】
脂環式エポキシドは、シクロアルカン含有化合物を、過酸化水素や過酸等の酸化剤でエポキシ化して得られるシクロアルカンオキサイド含有化合物でありうる。シクロアルカンオキサイド含有化合物におけるシクロアルカンは、シクロヘキセンまたはシクロペンテンでありうる。
【００２７】
脂肪族エポキシドは、脂肪族多価アルコールあるいはそのアルキレンオキサイド付加体と、エピクロルヒドリンとを反応させて得られるジまたはポリグリシジルエーテルでありうる。脂肪族多価アルコールの例には、エチレングリコール、プロピレングリコール、１，６−ヘキサンジオール等のアルキレングリコール等が含まれる。アルキレンオキサイド付加体におけるアルキレンオキサイドは、エチレンオキサイドおよびプロピレンオキサイド等でありうる。
【００２８】
ビニルエーテル化合物の例には、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、オクタデシルビニルエーテル等のモノビニルエーテル化合物；
エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジまたはトリビニルエーテル化合物等が含まれる。これらのビニルエーテル化合物のうち、硬化性や密着性などを考慮すると、ジまたはトリビニルエーテル化合物が好ましい。
【００２９】
オキセタン化合物は、オキセタン環を有する化合物であり、その例には、特開２００１−２２０５２６号公報、特開２００１−３１０９３７号公報、特開２００５−２５５８２１号公報に記載のオキセタン化合物等が含まれる。なかでも、特開２００５−２５５８２１号公報の段落番号００８９に記載の一般式（１）で表される化合物、同号公報の段落番号００９２に記載の一般式（２）で表される化合物、段落番号０１０７の一般式（７）で表される化合物、段落番号０１０９の一般式（８）で表される化合物、段落番号０１１６の一般式（９）で表される化合物等が挙げられる。特開２００５−２５５８２１号公報に記載された一般式（１）、（２）、（７）〜（９）を以下に示す。
【化１】
2016148064.tif 000002
【００３０】
活性光線硬化型インクジェットインクにおける活性光線硬化性化合物の含有量は、１〜９７質量％であることが好ましく、３０〜９５質量％であることがより好ましい。
【００３１】
［光重合開始剤］
活性光線硬化型インクジェットインクに含まれる光重合開始剤には、ラジカル系の光重合開始剤とカチオン系の光重合開始剤があり、ラジカル系の光重合開始剤には、分子内結合開裂型と分子内水素引き抜き型とがある。分子内結合開裂型の光重合開始剤の例には、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン系；ベンゾイン、ベンゾインメチルエーテル、ベンゾインイソプロピルエーテル等のベンゾイン類；２,４,６−トリメチルベンゾインジフェニルホスフィンオキシド等のアシルホスフィンオキシド系；ベンジルおよびメチルフェニルグリオキシエステル等が含まれる。
【００３２】
分子内水素引き抜き型の光重合開始剤の例には、ベンゾフェノン、ｏ−ベンゾイル安息香酸メチル−４−フェニルベンゾフェノン、４,４'−ジクロロベンゾフェノン、ヒドロキシベンゾフェノン、４−ベンゾイル−４'−メチル−ジフェニルサルファイド、アクリル化ベンゾフェノン、３,３',４,４'−テトラ（ｔ−ブチルペルオキシカルボニル）ベンゾフェノン、３,３'−ジメチル−４−メトキシベンゾフェノン等のベンゾフェノン系；２−イソプロピルチオキサントン、２,４−ジメチルチオキサントン、２,４−ジエチルチオキサントン、２,４−ジクロロチオキサントン等のチオキサントン系；ミヒラーケトン、４,４'−ジエチルアミノベンゾフェノン等のアミノベンゾフェノン系；１０−ブチル−２−クロロアクリドン、２−エチルアンスラキノン、９,１０−フェナンスレンキノン、カンファーキノン等が含まれる。
【００３３】
カチオン系の光重合開始剤としては、光酸発生剤が挙げられる。光酸発生剤としては、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。
【００３４】
活性光線硬化型インクジェットインクにおける光重合開始剤の含有量は、活性光線や活性光線硬化性化合物の種類などにもよるが、０．０１質量％〜１０質量％であることが好ましい。
【００３５】
活性光線硬化型インクジェットインクは、必要に応じて光重合開始剤助剤や重合禁止剤などをさらに含んでもよい。光重合開始剤助剤は、第３級アミン化合物であってよく、芳香族第３級アミン化合物が好ましい。芳香族第３級アミン化合物の例には、Ｎ,Ｎ−ジメチルアニリン、Ｎ,Ｎ−ジエチルアニリン、Ｎ,Ｎ−ジメチル−ｐ−トルイジン、Ｎ,Ｎ−ジメチルアミノ−ｐ−安息香酸エチルエステル、Ｎ,Ｎ−ジメチルアミノ−ｐ−安息香酸イソアミルエチルエステル、Ｎ,Ｎ−ジヒドロキシエチルアニリン、トリエチルアミンおよびＮ,Ｎ−ジメチルヘキシルアミン等が含まれる。なかでも、Ｎ,Ｎ−ジメチルアミノ−ｐ−安息香酸エチルエステル、Ｎ,Ｎ−ジメチルアミノ−ｐ−安息香酸イソアミルエチルエステルが好ましい。これらの化合物は、単独で用いられてもよいし、２種類以上が併用されてもよい。
【００３６】
重合禁止剤の例には、（アルキル）フェノール、ハイドロキノン、カテコール、レゾルシン、ｐ−メトキシフェノール、ｔ−ブチルカテコール、ｔ−ブチルハイドロキノン、ピロガロール、１,１−ピクリルヒドラジル、フェノチアジン、ｐ−ベンゾキノン、ニトロソベンゼン、２,５−ジ−ｔ−ブチル−ｐ−ベンゾキノン、ジチオベンゾイルジスルフィド、ピクリン酸、クペロン、アルミニウムＮ−ニトロソフェニルヒドロキシルアミン、トリ−ｐ−ニトロフェニルメチル、Ｎ−（３−オキシアニリノ−１,３−ジメチルブチリデン）アニリンオキシド、ジブチルクレゾール、シクロヘキサノンオキシムクレゾール、グアヤコール、ｏ−イソプロピルフェノール、ブチラルドキシム、メチルエチルケトキシム、シクロヘキサノンオキシム等が含まれる。
【００３７】
［ワックス］
本発明の活性光線硬化型インクジェットインクに含まれるワックスは、１．０質量％以上１０質量％以下であり、２．０質量％以上４．０質量％以下であることが好ましい。ワックス含有量が１．０質量％未満であると、画像の文字品質が低下し、ワックス含有量が１０質量％を超えると、光沢のばらつきや粒状性硬化膜の発生といった画質の低下や、ブルーミングが発生するようになる。
【００３８】
本発明の活性光線硬化型インクジェットインクに含まれるワックスは、少なくとも１つのアルキル鎖を有するワックスである。一般的にワックスは１〜４本のアルキル鎖を有するものである。本発明においては、ワックスの有するアルキル鎖の全てにおいて、直鎖部分の炭素原子数が１５以上でなければならない。この条件が満たされない場合、ワックスの溶解度は本発明に使用するには高くなりすぎる。そのため、得られるインクは、低温印刷時にブルーミングを発生し、文字品質も低下する。アルキル鎖の直鎖部分の炭素原子数は、好ましくは１５〜２５、より好ましくは１６〜２２である。直鎖部分の炭素原子数が２５を超えると、溶解度が低くなりすぎる（ゲル化温度が高くなりすぎる）ために印字した際のスジ感が大きくなる。
【００３９】
本発明の活性光線硬化型インクジェットインクに用いるワックスの例には、高級脂肪酸、高級アルコール、脂肪酸エステル、脂肪酸アミン、脂肪族ケトン、脂肪酸アミドなどが含まれ、好ましくは、脂肪酸エステルもしくは脂肪族ケトンである。
【００４０】
ゾルゲル相転移型のインクにおけるワックスは、少なくとも１）ゲル化温度よりも高い温度で、活性光線硬化性化合物に溶解すること、２）ゲル化温度以下の温度で、インク中で結晶化すること、が必要である。
【００４１】
ワックスがインク中で結晶化するときに、ワックスの結晶化物である板状結晶が三次元的に囲む空間を形成し、前記空間に活性光線硬化性化合物を内包することが好ましい。このように、板状結晶が三次元的に囲む空間に活性光線硬化性化合物が内包された構造を「カードハウス構造」ということがある。カードハウス構造が形成されると、液体の活性光線硬化性化合物を保持することができ、インク液滴をピニングすることができる。それにより、液滴同士の合一を抑制することができる。カードハウス構造を形成するには、インク中で溶解している活性光線硬化性化合物とワックスとが相溶していることが好ましい。これに対して、インク中で溶解している活性光線硬化性化合物とワックスとが相分離していると、カードハウス構造を形成しにくい場合がある。
【００４２】
ワックスとしての脂肪族ジケトンは、例えば下記一般式（Ｇ１）で表される化合物である。
一般式（Ｇ１）：  Ｒ１−ＣＯ−Ｒ２
【００４３】
式（Ｇ１）において、Ｒ１およびＲ２は、それぞれ独立して、炭素原子数１５以上２５以下の直鎖部分を含む脂肪族炭化水素基である。脂肪族炭化水素基は、飽和または不飽和の脂肪族炭化水素基でありうる。飽和または不飽和脂肪族炭化水素基は、分岐状または直鎖状の脂肪族炭化水素基でありうるが、高い結晶性を得るためには、好ましくは直鎖状の飽和脂肪族炭化水素基（直鎖アルキレン基）である。
【００４４】
脂肪族炭化水素基に含まれる直鎖部分の炭素原子数が１５未満であると、ワックスの溶解度が高くなり、十分な結晶性を有しないため、ワックスがゲル化剤として機能しない。一方、脂肪族炭化水素基に含まれる直鎖部分の炭素原子数が２５を超えると、融点が高くなりすぎるため、インクの射出温度を高くしなければ、ワックスがインク中に溶解しなくなる。脂肪族炭化水素基に含まれる直鎖部分の炭素原子数が１５以上２５以下であると、ゲル化剤として必要な結晶性を有しつつ、前述のカードハウス構造を形成することができ、融点も高くなりすぎることはない。Ｒ１およびＲ２の脂肪族炭化水素基に含まれる直鎖部分の炭素原子数は16以上22未満であることが好ましい。そのため、Ｒ１およびＲ２は、炭素原子数16以上22未満の直鎖状の飽和脂肪族炭化水素基（直鎖アルキレン基）であることが特に好ましい。
【００４５】
炭素原子数１５以上２５以下の直鎖部分を含む脂肪族炭化水素基の例には、ドコサニル基（Ｃ２２）、イコサニル基（Ｃ２０）、オクタデカニル基（Ｃ１８）、ヘプタデカニル基（Ｃ１７）、ヘキサデカニル基（Ｃ１６）、ペンタデカニル基（Ｃ１５）等が含まれる。
【００４６】
ワックスとしての脂肪酸エステルは、例えば下記一般式（Ｇ２）で表される化合物である。
一般式（Ｇ２）：  Ｒ３−ＣＯＯ−Ｒ４
【００４７】
式（Ｇ２）において、Ｒ３およびＲ４は、それぞれ独立して、炭素原子数１５以上２６以下の直鎖部分を含む脂肪族炭化水素基である。脂肪族炭化水素基は、飽和または不飽和の脂肪族炭化水素基でありうるが、好ましくは飽和脂肪族炭化水素基（アルキレン基）である。また、飽和脂肪族炭化水素基は、分岐状または直鎖状の飽和脂肪族炭化水素基でありうるが、一定以上の結晶性を得るためには、好ましくは直鎖状の飽和脂肪族炭化水素基（直鎖アルキレン基）である。
【００４８】
Ｒ３とＲ４の脂肪族炭化水素基に含まれる直鎖部分の炭素原子数が１５以上２６以下であると、式（１）で表される化合物と同様に、ゲル化剤として必要な結晶性を有しつつ、前述のカードハウス構造を形成でき、融点も高くなりすぎない。式（Ｇ２）で表される化合物の結晶性を一定以上にするためには、Ｒ３とＲ４の脂肪族炭化水素基に含まれる直鎖部分の炭素原子数が１６以上２２未満であることが好ましい。
【００４９】
炭素原子数１５以上２６以下の直鎖部分を含む脂肪族炭化水素基の例には、前述の式（Ｇ１）における炭素原子数１５以上２５以下の直鎖部分を含む脂肪族炭化水素基と同様のものが含まれる。
【００５０】
ワックスの好ましい具体例には、１８−ペンタトリアコンタノン（ステアロン）、１６−ヘントリアコンタノン等の脂肪族ケトン化合物（例えば花王社製 カオーワックスＴ１等）；パルミチン酸セチル、ステアリン酸ステアリル、ベヘン酸ベヘニル等の脂肪族モノエステル化合物（例えばユニスタ−Ｍ−２２２２ＳＬ（日油株式会社製）、エキセパールＳＳ（花王株式会社製、融点６０℃）、ＥＭＡＬＥＸ ＣＣ−１８（日本エマルジョン株式会社製）、アムレプスＰＣ（高級アルコール工業株式会社製）、エキセパール ＭＹ−Ｍ（花王株式会社製）、スパームアセチ（日油株式会社製）、ＥＭＡＬＥＸ ＣＣ−１０（日本エマルジョン株式会社製）等）；１,３：２,４−ビス−Ｏ−ベンジリデン−Ｄ−グルシトール（ゲルオールＤ 新日本理化より入手可能）等のジベンジリデンソルビトール類；パラフィンワックス、マイクロクリスタリンワックス、ペトロラクタム等の石油系ワックス；キャンデリラワックス、カルナウバワックス、ライスワックス、木ロウ、ホホバ油、ホホバ固体ロウ、およびホホバエステル等の植物系ワックス；ミツロウ、ラノリンおよび鯨ロウ等の動物系ワックス；モンタンワックス、および水素化ワックス等の鉱物系ワックス；硬化ヒマシ油または硬化ヒマシ油誘導体；モンタンワックス誘導体、パラフィンワックス誘導体、マイクロクリスタリンワックス誘導体またはポリエチレンワックス誘導体等の変性ワックス；ベヘン酸、アラキジン酸、ステアリン酸、パルミチン酸、オレイン酸、およびエルカ酸等の高級脂肪酸；ステアリルアルコール、ベヘニルアルコール等の高級アルコール；１２−ヒドロキシステアリン酸等のヒドロキシステアリン酸；１２−ヒドロキシステアリン酸誘導体；ステアリン酸アミド、ベヘン酸アミド、オレイン酸アミド、エルカ酸アミド、リシノール酸アミド、１２−ヒドロキシステアリン酸アミド等の脂肪酸アミド（例えば日本化成社製 ニッカアマイドシリーズ、伊藤製油社製 ＩＴＯＷＡＸシリーズ、花王社製 ＦＡＴＴＹＡＭＩＤシリーズ等）；Ｎ−ステアリルステアリン酸アミド、Ｎ−オレイルパルミチン酸アミド等のＮ−置換脂肪酸アミド；Ｎ,Ｎ'−エチレンビスステアリルアミド、Ｎ,Ｎ'−エチレンビス−１２−ヒドロキシステアリルアミド、およびＮ,Ｎ'−キシリレンビスステアリルアミド等の特殊脂肪酸アミド；オクタデシルアミンなどの高級アミン；ステアリルステアリン酸、オレイルパルミチン酸、グリセリン脂肪酸エステル、ソルビタン脂肪酸エステル、プロピレングリコール脂肪酸エステル、エチレングリコール脂肪酸エステル、ポリオキシエチレン脂肪酸エステル等の脂肪酸エステル化合物（例えば日本エマルジョン社製 ＥＭＡＬＬＥＸシリーズ、理研ビタミン社製 リケマールシリーズ、理研ビタミン社製 ポエムシリーズ等）；ショ糖ステアリン酸、ショ糖パルミチン酸等のショ糖脂肪酸エステル（例えばリョートーシュガーエステルシリーズ 三菱化学フーズ社製）；ポリエチレンワックス、α−オレフィン無水マレイン酸共重合体ワックス等の合成ワックス；重合性ワックス（Ｂａｋｅｒ−Ｐｅｔｒｏｌｉｔｅ社製 ＵＮＩＬＩＮシリーズ等）；等が含まれる。これらの中でも、１８−ペンタトリアコンタノン（ステアロン）、ベヘン酸ベヘニル、���よびステアリン酸ステアリルが好ましい。
これらのワックスは、単独で用いてもよいし、二種以上を組み合わせて用いてもよい。
【００５１】
［結晶成長阻害剤］
本発明における結晶成長阻害剤は、糖構造と、該糖構造に結合した少なくとも１つの、炭素原子数１５以上の直鎖部分を含むアルキル鎖を有する物質である。結晶成長阻害剤の有する糖構造はワックスの有するアルキル鎖と反発することによって、ワックスの結晶化を停止させるため、ワックスの成長を阻害することができる。
【００５２】
本発明の活性光線硬化型インクジェットインクに含まれる結晶成長阻害剤は、インクの全質量に対して、２．０質量％以下であり、０．５質量％以上２．０質量％以下であることが好ましく、０．５質量％以上１．０質量％以下であることがより好ましい。結晶成長阻害剤の含有量が２．０質量％以下であると、文字品質が良好で細かい文字が判読可能であり、更にはブルーミングの発生も抑制されやすくなる。また、結晶成長阻害剤の含有量が０．５質量％以上であると、結晶成長阻害剤の効果が発揮されやすくなり、光沢のばらつきや粒状性硬化膜の発生といった画質の低下につながる現象が抑制されやすくなる。
【００５３】
結晶成長阻害剤に含まれる糖構造は、単糖類、二糖類、三糖類、あるいはこれらを脱水反応に付して得られる糖誘導体である。
【００５４】
結晶成長阻害剤の有する糖構造の具体例としては、グルコース、ガラクトース、マンノース、フルクトース、フコース、リボース、アラビノース、ラムノース、キシロース、ソルボース、エリスリトール、キシリトール、ソルビトール、マンニトール、アラビトール、ガラクチトール、イノシトール等の単糖類；
ショ糖、乳糖、麦芽糖、トレハロース、ラクツロース、セロビオース、イソマルトース、パラチノース、メリビオース、キシロビオース、ゲンチオビオース、スクラロース、ラクチトール、マルチトール、イソマルチトール等の二糖類；
ラフィノース、メレジトース、マルトトリオース、イソマルトトリオース、パノース、キシロトリオース、４'−ガラクトシルラクトース、マルトトリイトール等の三糖類；および
ソルビタン等の上記糖類を脱水反応させたものが挙げられる。
【００５５】
結晶成長阻害剤の有する糖類としては、ソルビタン、ステアリン酸、ショ糖が好ましく、ソルビタンがより好ましい。
【００５６】
結晶成長阻害剤の有するアルキル基は、炭素原子数１５以上の直鎖部分を含むものであり、ドコサニル基（Ｃ２２）、イコサニル基（Ｃ２０）、オクタデカニル基（Ｃ１８）、ヘプタデカニル基（Ｃ１７）、ヘキサデカニル基（Ｃ１６）、ペンタデカニル基（Ｃ１５）等が例示できる。
【００５７】
本発明で使用する結晶成長阻害剤の具体例としては、ソルビタンモノステアレート、ステアリン酸イヌリン、ソルビタンモノベヘネート、ショ糖ベヘン酸エステル等が挙げられる。
【００５８】
本発明の活性光線硬化性化合物においては、ワックスの有するアルキル鎖の少なくとも１つにおける直鎖部分の炭素原子数と、結晶成長阻害剤の有するアルキル鎖の直鎖部分の炭素原子数との差が２以下であること、即ち、アルキル鎖の直鎖部分の長さが類似していることが好ましい。ワックスと結晶成長阻害剤のアルキル鎖の炭素原子数の差が２以下であると、結晶成長阻害剤による阻害効果が効率よく発揮されてワックスの結晶化が停止するため、特に高画質の印字が可能となる。
【００５９】
本発明においては、溶解度の高いワックスと、ワックスの結晶化を停止することによって結晶の成長を防止する結晶成長阻害剤とを併用すると、印字温度（基材温度）が低い条件においても、着弾後のインク中における結晶化したワックスの成長速度が遅くなり、インクドットの形成する凹凸を低減することができる。その結果、光沢が均一で粒状性が低く、細かい文字等も鮮明に印刷することが可能であり、更には画像におけるブルーミングの抑制が可能な活性光線硬化型インクジェットインクを得ることができる。なお、本発明において使用する結晶成長阻害剤は、ワックスの有するアルキル鎖の少なくとも１つにおける直鎖部分の炭素原子数と、結晶成長阻害剤の有するアルキル鎖の少なくとも１つにおける直鎖部分の炭素原子数との差が２以下という要件、および結晶成長阻害剤の糖構造がソルビトールであるという要件を２つ同時にを満足する場合に、最も高い効果が得られる。しかし、これら２つの要件の一方または両方を満たしていない結晶成長阻害剤であっても、インクの全質量に対する添加量を、０．５質量％以上２．０質量％以下の範囲内で増やすことによって、上記２つの要件を満たす結晶成長阻害剤と同等の効果が得られる。
【００６０】
［色材］
活性光線硬化型インクジェットインクは、必要に応じて色材をさらに含んでもよい。色材は、染料または顔料でありうるが、インクの構成成分に対して良好な分散性を有し、かつ耐候性に優れることから、顔料が好ましい。顔料は、特に限定されないが、例えばカラーインデックスに記載される下記番号の有機顔料または無機顔料でありうる。
【００６１】
赤あるいはマゼンタ顔料の例には、Ｐｉｇｍｅｎｔ Ｒｅｄ ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、Ｐｉｇｍｅｎｔ Ｖｉｏｌｅｔ ３、１９、２３、２９、３０、３７、５０、８８、Ｐｉｇｍｅｎｔ Ｏｒａｎｇｅ １３、１６、２０、３６等が含まれる。青またはシアン顔料の例には、Ｐｉｇｍｅｎｔ Ｂｌｕｅ １、１５、１５：１、１５：２、１５：３、１５：４、１５：６、１６、１７−１、２２、２７、２８、２９、３６、６０等が含まれる。緑顔料の例には、Ｐｉｇｍｅｎｔ Ｇｒｅｅｎ ７、２６、３６、５０が含まれる。黄顔料の例には、Ｐｉｇｍｅｎｔ Ｙｅｌｌｏｗ １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３等が含まれる。黒顔料の例には、Ｐｉｇｍｅｎｔ Ｂｌａｃｋ ７、２８、２６等が含まれる。
【００６２】
顔料の市販品の例には、クロモファインイエロー２０８０、５９００、５９３０、ＡＦ−１３００、２７００Ｌ、クロモファインオレンジ３７００Ｌ、６７３０、クロモファインスカーレット６７５０、クロモファインマゼンタ６８８０、６８８６、６８９１Ｎ、６７９０、６８８７、クロモファインバイオレット ＲＥ、クロモファインレッド６８２０、６８３０、クロモファインブルーＨＳ−３、５１８７、５１０８、５１９７、５０８５Ｎ、ＳＲ−５０２０、５０２６、５０５０、４９２０、４９２７、４９３７、４８２４、４９３３ＧＮ−ＥＰ、４９４０、４９７３、５２０５、５２０８、５２１４、５２２１、５０００Ｐ、クロモファイングリーン２ＧＮ、２ＧＯ、２Ｇ−５５０Ｄ、５３１０、５３７０、６８３０、クロモファインブラックＡ−１１０３、セイカファストエロー１０ＧＨ、Ａ−３、２０３５、２０５４、２２００、２２７０、２３００、２４００（Ｂ）、２５００、２６００、ＺＡＹ−２６０、２７００（Ｂ）、２７７０、セイカファストレッド８０４０、Ｃ４０５（Ｆ）、ＣＡ１２０、ＬＲ−１１６、１５３１Ｂ、８０６０Ｒ、１５４７、ＺＡＷ−２６２、１５３７Ｂ、ＧＹ、４Ｒ−４０１６、３８２０、３８９１、ＺＡ−２１５、セイカファストカーミン６Ｂ１４７６Ｔ−７、１４８３ＬＴ、３８４０、３８７０、セイカファストボルドー１０Ｂ−４３０、セイカライトローズＲ４０、セイカライトバイオレットＢ８００、７８０５、セイカファストマルーン４６０Ｎ、セイカファストオレンジ９００、２９００、セイカライトブルーＣ７１８、Ａ６１２、シアニンブルー４９３３Ｍ、４９３３ＧＮ−ＥＰ、４９４０、４９７３（大日精化工業株式会社製）；
ＫＥＴ Ｙｅｌｌｏｗ ４０１、４０２、４０３、４０４、４０５、４０６、４１６、４２４、ＫＥＴ Ｏｒａｎｇｅ ５０１、ＫＥＴ Ｒｅｄ ３０１、３０２、３０３、３０４、３０５、３０６、３０７、３０８、３０９、３１０、３３６、３３７、３３８、３４６、ＫＥＴ Ｂｌｕｅ １０１、１０２、１０３、１０４、１０５、１０６、１１１、１１８、１２４、ＫＥＴ Ｇｒｅｅｎ ２０１（大日本インキ化学株式会社製）；
Ｃｏｌｏｒｔｅｘ Ｙｅｌｌｏｗ ３０１、３１４、３１５、３１６、Ｐ−６２４、３１４、Ｕ１０ＧＮ、Ｕ３ＧＮ、ＵＮＮ、ＵＡ−４１４、Ｕ２６３、Ｆｉｎｅｃｏｌ Ｙｅｌｌｏｗ Ｔ−１３、Ｔ−０５、Ｐｉｇｍｅｎｔ Ｙｅｌｌｏｗ１７０５、Ｃｏｌｏｒｔｅｘ Ｏｒａｎｇｅ ２０２、Ｃｏｌｏｒｔｅｘ Ｒｅｄ１０１、１０３、１１５、１１６、Ｄ３Ｂ、Ｐ−６２５、１０２、Ｈ−１０２４、１０５Ｃ、ＵＦＮ、ＵＣＮ、ＵＢＮ、Ｕ３ＢＮ、ＵＲＮ、ＵＧＮ、ＵＧ２７６、Ｕ４５６、Ｕ４５７、１０５Ｃ、ＵＳＮ、Ｃｏｌｏｒｔｅｘ Ｍａｒｏｏｎ６０１、Ｃｏｌｏｒｔｅｘ ＢｒｏｗｎＢ６１０Ｎ、Ｃｏｌｏｒｔｅｘ Ｖｉｏｌｅｔ６００、Ｐｉｇｍｅｎｔ Ｒｅｄ １２２、Ｃｏｌｏｒｔｅｘ Ｂｌｕｅ５１６、５１７、５１８、５１９、Ａ８１８、Ｐ−９０８、５１０、Ｃｏｌｏｒｔｅｘ Ｇｒｅｅｎ４０２、４０３、Ｃｏｌｏｒｔｅｘ Ｂｌａｃｋ ７０２、Ｕ９０５（山陽色素株式会社製）；
Ｌｉｏｎｏｌ Ｙｅｌｌｏｗ１４０５Ｇ、Ｌｉｏｎｏｌ Ｂｌｕｅ ＦＧ７３３０、ＦＧ７３５０、ＦＧ７４００Ｇ、ＦＧ７４０５Ｇ、ＥＳ、ＥＳＰ−Ｓ（東洋インキ株式会社製）、Ｔｏｎｅｒ Ｍａｇｅｎｔａ Ｅ０２、Ｐｅｒｍａｎｅｎｔ ＲｕｂｉｎＦ６Ｂ、Ｔｏｎｅｒ Ｙｅｌｌｏｗ ＨＧ、Ｐｅｒｍａｎｅｎｔ Ｙｅｌｌｏｗ ＧＧ−０２、Ｈｏｓｔａｐｅａｍ ＢｌｕｅＢ２Ｇ（ヘキストインダストリ株式会社製）；
Ｎｏｖｏｐｅｒｍ Ｐ−ＨＧ、Ｈｏｓｔａｐｅｒｍ Ｐｉｎｋ Ｅ、Ｈｏｓｔａｐｅｒｍ Ｂｌｕｅ Ｂ２Ｇ（クラリアント社製）；
カーボンブラック＃２６００、＃２４００、＃２３５０、＃２２００、＃１０００、＃９９０、＃９８０、＃９７０、＃９６０、＃９５０、＃８５０、ＭＣＦ８８、＃７５０、＃６５０、ＭＡ６００、ＭＡ７、ＭＡ８、ＭＡ１１、ＭＡ１００、ＭＡ１００Ｒ、ＭＡ７７、＃５２、＃５０、＃４７、＃４５、＃４５Ｌ、＃４０、＃３３、＃３２、＃３０、＃２５、＃２０、＃１０、＃５、＃４４、ＣＦ９（三菱化学株式会社製）などが挙げられる。
【００６３】
顔料の分散は、例えばボールミル、サンドミル、アトライター、ロールミル、アジテータ、ヘンシェルミキサ、コロイドミル、超音波ホモジナイザー、パールミル、湿式ジェットミル、およびペイントシェーカー等により行うことができる。顔料の分散は、顔料粒子の平均粒子径が、好ましくは０．０８〜０．５μｍ、最大粒子径が好ましくは０．３〜１０μｍ、より好ましくは０．３〜３μｍとなるように行われることが好ましい。顔料の分散は、顔料、分散剤、および分散媒体の選定、分散条件、およびろ過条件等に応じて調整される。
【００６４】
活性光線硬化型インクジェットインクは、顔料の分散性を高めるために、分散剤をさらに含んでもよい。分散剤の例には、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、およびステアリルアミンアセテート等が含まれる。分散剤の市販品の例には、Ａｖｅｃｉａ社のＳｏｌｓｐｅｒｓｅシリーズや、味の素ファインテクノ社のＰＢシリーズ等が含まれる。
【００６５】
活性光線硬化型インクジェットインクは、必要に応じて分散助剤をさらに含んでもよい。分散助剤は、顔料に応じて選択されればよい。
【００６６】
分散剤および分散助剤の合計量は、顔料に対して１〜５０質量％であることが好ましい。
【００６７】
活性光線硬化型インクジェットインクは、必要に応じて顔料を分散させるための分散媒体をさらに含んでもよい。分散媒体として溶剤をインクに含ませてもよいが、形成された画像における溶剤の残留を抑制するためには、前述のような活性光線硬化性化合物（特に粘度の低いモノマー）を分散媒体として用いることが好ましい。
【００６８】
染料は、油溶性染料等でありうる。油溶性染料は、以下の各種染料が挙げられる。マゼンタ染料の例には、ＭＳ Ｍａｇｅｎｔａ ＶＰ、ＭＳ Ｍａｇｅｎｔａ ＨＭ−１４５０、ＭＳ Ｍａｇｅｎｔａ ＨＳｏ−１４７（以上、三井東圧社製）、ＡＩＺＥＮＳＯＴ Ｒｅｄ−１、ＡＩＺＥＮ ＳＯＴ Ｒｅｄ−２、ＡＩＺＥＮ ＳＯＴＲｅｄ−３、ＡＩＺＥＮ ＳＯＴ Ｐｉｎｋ−１、ＳＰＩＲＯＮ Ｒｅｄ ＧＥＨ ＳＰＥＣＩＡＬ（以上、保土谷化学社製）、ＲＥＳＯＬＩＮ Ｒｅｄ ＦＢ ２００％、ＭＡＣＲＯＬＥＸ Ｒｅｄ Ｖｉｏｌｅｔ Ｒ、ＭＡＣＲＯＬＥＸ ＲＯＴ５Ｂ（以上、バイエルジャパン社製）、ＫＡＹＡＳＥＴ Ｒｅｄ Ｂ、ＫＡＹＡＳＥＴ Ｒｅｄ １３０、ＫＡＹＡＳＥＴ Ｒｅｄ ８０２（以上、日本化薬社製）、ＰＨＬＯＸＩＮ、ＲＯＳＥ ＢＥＮＧＡＬ、ＡＣＩＤ Ｒｅｄ（以上、ダイワ化成社製）、ＨＳＲ−３１、ＤＩＡＲＥＳＩＮ Ｒｅｄ Ｋ（以上、三菱化成社製）、Ｏｉｌ Ｒｅｄ（ＢＡＳＦジャパン社製）が含まれる。
【００６９】
シアン染料の例には、ＭＳ Ｃｙａｎ ＨＭ−１２３８、ＭＳ Ｃｙａｎ ＨＳｏ−１６、Ｃｙａｎ ＨＳｏ−１４４、ＭＳ Ｃｙａｎ ＶＰＧ（以上、三井東圧社製）、ＡＩＺＥＮ ＳＯＴ Ｂｌｕｅ−４（保土谷化学社製）、ＲＥＳＯＬＩＮ ＢＲ．Ｂｌｕｅ ＢＧＬＮ ２００％、ＭＡＣＲＯＬＥＸ Ｂｌｕｅ ＲＲ、ＣＥＲＥＳ Ｂｌｕｅ ＧＮ、ＳＩＲＩＵＳ ＳＵＰＲＡＴＵＲＱ．Ｂｌｕｅ Ｚ−ＢＧＬ、ＳＩＲＩＵＳ ＳＵＰＲＡ ＴＵＲＱ．Ｂｌｕｅ ＦＢ−ＬＬ ３３０％（以上、バイエルジャパン社製）、ＫＡＹＡＳＥＴ Ｂｌｕｅ ＦＲ、ＫＡＹＡＳＥＴ Ｂｌｕｅ Ｎ、ＫＡＹＡＳＥＴ Ｂｌｕｅ ８１４、Ｔｕｒｑ．Ｂｌｕｅ ＧＬ−５ ２００、Ｌｉｇｈｔ Ｂｌｕｅ ＢＧＬ−５ ２００（以上、日本化薬社製）、ＤＡＩＷＡ Ｂｌｕｅ ７０００、Ｏｌｅｏｓｏｌ Ｆａｓｔ Ｂｌｕｅ ＧＬ（以上、ダイワ化成社製）、ＤＩＡＲＥＳＩＮ Ｂｌｕｅ Ｐ（三菱化成社製）、ＳＵＤＡＮ Ｂｌｕｅ ６７０、ＮＥＯＰＥＮ Ｂｌｕｅ ８０８、ＺＡＰＯＮ Ｂｌｕｅ ８０６（以上、ＢＡＳＦジャパン社製）等が含まれる。
【００７０】
イエロー染料の例には、ＭＳ Ｙｅｌｌｏｗ ＨＳｍ−４１、Ｙｅｌｌｏｗ ＫＸ−７、Ｙｅｌｌｏｗ ＥＸ−２７（三井東圧社製）、ＡＩＺＥＮ ＳＯＴ Ｙｅｌｌｏｗ−１、ＡＩＺＥＮ ＳＯＴ ＹｅｌｌｏＷ−３、ＡＩＺＥＮ ＳＯＴ Ｙｅｌｌｏｗ−６（以上、保土谷化学社製）、ＭＡＣＲＯＬＥＸ Ｙｅｌｌｏｗ ６Ｇ、ＭＡＣＲＯＬＥＸ ＦＬＵＯＲ．Ｙｅｌｌｏｗ １０ＧＮ（以上、バイエルジャパン社製）、ＫＡＹＡＳＥＴ Ｙｅｌｌｏｗ ＳＦ−Ｇ、ＫＡＹＡＳＥＴ Ｙｅｌｌｏｗ２Ｇ、ＫＡＹＡＳＥＴ Ｙｅｌｌｏｗ Ａ−Ｇ、ＫＡＹＡＳＥＴ Ｙｅｌｌｏｗ Ｅ−Ｇ（以上、日本化薬社製）、ＤＡＩＷＡ Ｙｅｌｌｏｗ ３３０ＨＢ（ダイワ化成社製）、ＨＳＹ−６８（三菱化成社製）、ＳＵＤＡＮ Ｙｅｌｌｏｗ １４６、ＮＥＯＰＥＮ Ｙｅｌｌｏｗ ０７５（以上、ＢＡＳＦジャパン社製）等が含まれる。
【００７１】
ブラック染料の例には、ＭＳ Ｂｌａｃｋ ＶＰＣ（三井東圧社製）、ＡＩＺＥＮ ＳＯＴ Ｂｌａｃｋ−１、ＡＩＺＥＮ ＳＯＴ Ｂｌａｃｋ−５（以上、保土谷化学社製）、ＲＥＳＯＲＩＮ Ｂｌａｃｋ ＧＳＮ ２００％、ＲＥＳＯＬＩＮ ＢｌａｃｋＢＳ（以上、バイエルジャパン社製）、ＫＡＹＡＳＥＴ Ｂｌａｃｋ Ａ−Ｎ（日本化薬社製）、ＤＡＩＷＡ Ｂｌａｃｋ ＭＳＣ（ダイワ化成社製）、ＨＳＢ−２０２（三菱化成社製）、ＮＥＰＴＵＮＥ Ｂｌａｃｋ Ｘ６０、ＮＥＯＰＥＮ Ｂｌａｃｋ Ｘ５８（以上、ＢＡＳＦジャパン社製）等が含まれる。
【００７２】
顔料または染料の含有量は、活性光線硬化型インクジェットインクに対して０．１〜２０質量％であることが好ましく、０．４〜１０質量％であることがより好ましい。顔料または染料の含有量が少なすぎると、得られる画像の発色が十分ではなく、多すぎるとインクの粘度が高くなり、射出性が低下するからである。
【００７３】
［その他の成分］
活性光線硬化型インクジェットインクは、必要に応じて他の成分をさらに含んでもよい。他の成分は、各種添加剤や他の樹脂等であってよい。添加剤の例には、界面活性剤、レベリング添加剤、マット剤、紫外線吸収剤、赤外線吸収剤、抗菌剤、インクの保存安定性を高めるための塩基性化合物等も含まれる。塩基性化合物の例には、塩基性アルカリ金属化合物、塩基性アルカリ土類金属化合物、アミンなどの塩基性有機化合物などが含まれる。他の樹脂の例には、硬化膜の物性を調整するための樹脂などが含まれ、例えばポリエステル系樹脂、ポリウレタン系樹脂、ビニル系樹脂、アクリル系樹脂、およびゴム系樹脂等が含まれる。
【００７４】
活性光線硬化型インクジェットインクは、前述の活性光線硬化性化合物と、光重合開始剤と、ワックスと、結晶成長阻害剤と、任意の各成分とを、加熱下において混合することにより得ることができる。得られた混合液を所定のフィルターで濾過することが好ましい。
【００７５】
２．インクジェット記録方法
本発明のインクジェット記録方法は、少なくとも以下の２工程を含む。
（１）本発明の活性光線硬化型インクジェットインクを記録媒体に射出する行程と、
（２）記録媒体に射出されたインクに活性光線を照射して、インクを硬化させる工程。
【００７６】
＜工程（１）について＞
工程（１）では、インクジェットインクの液滴をインクジェットヘッドから吐出して、記録媒体上に着弾させる。使用するインクは、上述した活性光線硬化型インクジェットインクであればよい。
【００７７】
インクジェットヘッドからの吐出方式は、オンデマンド方式およびコンティニュアス方式のいずれでもよい。オンデマンド方式のインクジェットヘッドの例は、シングルキャビティー型、ダブルキャビティー型、ベンダー型、ピストン型、シェアーモード型およびシェアードウォール型を含む電気−機械変換方式、ならびにサーマルインクジェット型およびバブルジェット（バブルジェットはキヤノン社の登録商標）型を含む電気−熱変換方式等が含まれる。
【００７８】
インクジェットインクの液滴は、加熱した状態でインクジェットヘッドから吐出することで、吐出安定性を高めることができる。吐出される際のインクジェットインクの温度は、３５℃以上１００℃以下が好ましく、吐出安定性をより高める観点からは、３５℃以上８０℃以下であることがより好ましい。吐出安定性をさらに高める観点からは、インクジェットインクの粘度が７ｍＰａ・ｓ以上１５ｍＰａ・ｓ以下、より好ましくは８ｍＰａ・ｓ以上１３ｍＰａ・ｓ以下となるようなインク温度において出射を行うことが好ましい。
【００７９】
インクジェットインクを所定の温度に加熱する方法の例には、ヘッドキャリッジを構成するインクタンク、供給パイプおよびヘッド直前の前室インクタンク等のインク供給系、フィルター付き配管ならびにピエゾヘッド等の少なくともいずれかを、パネルヒーター、リボンヒーターおよび保温水等のうちいずれかによって所定の温度に加熱する方法が含まれる。
【００８０】
記録速度を速くし、かつ、画質を高める観点から、吐出される際のインクジェットインクの液滴量は２ｐＬ以上２０ｐＬ以下であることが好ましい。
【００８１】
本発明のインクジェット記録方法で用いる記録媒体は、従来、各種の用途で使用されている印刷紙や広汎な合成樹脂が全て対象となる。具体的には、コピー等で使用されている普通紙、オフセット印刷で使用されている上質紙、コート紙、アート紙等の紙製の基材、基紙の両面を樹脂等で被覆したコート紙、各種貼合紙、合成紙、薄段ボールなど、軟包装に用いられる各種非吸収性のプラスチックおよびそのフィルムが挙げられる。各種プラスチックフィルムの例には、ＰＥＴフィルム、ＯＰＳフィルム、ＯＰＰフィルム、ＯＮＹフィルム、ＰＶＣフィルム、ＰＥフィルム、ＴＡＣフィルム等が含まれる。この他にも金属類、ガラスなども記録媒体として用いてもよい。
【００８２】
本発明のインクジェット記録方法では、記録媒体上に着弾したインク液滴を硬化させるが、この際の記録媒体の温度（基材温度）は２５℃〜４０℃の範囲内とする。本発明のインクジェット記録方法に用いるインクジェットインクは、ゲル化剤として炭素原子数１５以上の直鎖部分を含むアルキル鎖を有するワックスを含み、少なくとも１つの糖構造と、該糖構造に結合した、炭素原子数１５以上の直鎖部分を含むアルキル鎖を有する結晶成長阻害剤を更に含むインクである。本発明のインクにおいては、ゲル化温度は低いが、溶解度の高いワックスと、ワックスの結晶化を遅延させる結晶成長阻害剤とを併用することによって、記録媒体の温度を、例えば４０℃を超える高温に加熱しなくとも、高画質の印字が可能となる。
【００８３】
本発明においては、記録媒体の温度を２５℃〜４０℃、好ましくは２５℃〜３５℃の範囲内に設定する。本発明の活性光線硬化型インクジェットインクを用いると、記録媒体を従来のような高温（例えば、７０℃）に加熱する必要がないため、一般的なコート紙よりも厚い薄段ボールなどの厚紙を印刷する際にも、加温のためのエネルギー消費を抑えることができる。更に基材を所望の温度まで昇温するための時間も短くなるため、生産性が向上する。また、高温では変形しやすい耐熱性の弱い記録媒体等にも印字可能であることから、記録媒体として使用可能な適応基材種も拡大される。
【００８４】
記録媒体は、その温度が２５℃〜４０℃の範囲内である限り、必ずしも加熱する必要はない。記録媒体を加熱する場合には、接触式で記録媒体を加熱する各種ヒーター、加熱ローラーなどであってよいし、非接触式で記録媒体の表面または裏面を加熱するランプ等であってもよい。接触式で記録媒体を加熱する加熱手段は、通常、記録媒体の裏面に配置される。
【００８５】
＜工程（２）について＞
工程（２）では、記録媒体に射出されたインクに活性光線を照射して、インクを硬化させる。この工程により、インクジェットインクに含まれる活性光線硬化性化合物を光硬化させる。
【００８６】
照射される活性光線の例には、紫外線、近紫外線、自然光（フィルターカット品含む）などが含まれるが、紫外線が好ましい。紫外線の照射光源の例には、水銀ランプ、メタルハライドランプ、エキシマーレーザー、紫外線レーザー、冷陰極管、熱陰極管、ブラックライト、ＬＥＤ（ｌｉｇｈｔ ｅｍｉｔｔｉｎｇ ｄｉｏｄｅ）等が適用可能であり；帯状のメタルハライドランプ、冷陰極管、熱陰極管、水銀ランプもしくはブラックライトが好ましく；超寿命で安価ということから、ＬＥＤが特に好ましい。
【００８７】
しかしながら、一般的にＬＥＤは単一波長光源であり、高圧水銀灯のような複数の輝線スペクトルを有する光源より照度が低くなりやすい。ラジカル重合で硬化させる場合、照度が低いとラジカルが酸素と結合して失活する割合が増える。そのため、照射時間を延長して積算光量を同じにしても、硬化しにくくなる。従って、インクジェットインクは低照度、低積算光量で硬化できることが求められている。
【００８８】
ＬＥＤは瞬時に点灯が可能であり、寿命が長く、輻射熱が少なく、光量制御が容易であり、発光波長幅（半値幅）が極めて狭く、消費電力量が少ないなどの利点がある。照射光源の波長は２８０〜４２０ｎｍであることが好ましく、３５０〜４１０ｎｍであることがより好ましい。前記波長は光紫外域の中では長波長であり、安全性が高い。
【００８９】
記録媒体に着弾したインクジェットインクの液滴に照射される積算光量は、１０〜５００ｍＪ／ｃｍ２の範囲内にあることが好ましい。この範囲内であれば、省エネ、省スペース、コストなどの観点から有利である。
【００９０】
活性光線照射源からの光は、記録媒体に対して、照度を８Ｗ／ｃｍ２以下とすることが好ましく、２Ｗ／ｃｍ２以下とすることがより好ましい。８Ｗ／ｃｍ２より高い照度の光は、発熱量が大きいため、耐熱性の弱い記録媒体が変形しやすい。また、漏れ光が多くなりヘッドノズル面上でインクが硬化してしまうなどの問題が生じうる。さらに、高い照度の光は、消費エネルギーが高く、光源スペースが大きく、コストが上昇する。
【００９１】
活性光線の照射方法は特に限定されず、例えば下記の方法で行うことができる。ヘッドユニットの両側に光源を設け、シャトル方式でヘッドと光源を走査し、インク着弾から一定時間後に照射を行う。さらに、駆動を伴わない別の光源からも光を照射して硬化を完了させる（特開昭６０−１３２７６７号公報を参照）。あるいは、光ファイバーを用いて光照射してもよいし、コリメートされた光源からの紫外線をヘッドユニット側面に設けた鏡面にて反射させ、記録部へ光照射してもよい（米国特許第６，１４５，９７９号明細書を参照）。
【００９２】
また、活性光線の照射を２段階に分けてもよい。第１の照射は、記録媒体Ｐにインク液滴が着弾後から０．００１〜１．０秒の間に行われることが好ましい。第２の照射は、第１の照射後に行われればよい；つまり、第２の照射は第１の照射よりも記録媒体の搬送方向下流側で行われればよい。第１の照射による記録媒体単位面積あたりの積算光量（Ｄ１）は、第２の照射による記録媒体単位面積あたりの積算光量（Ｄ２）より小さいことが好ましい。つまり、Ｄ１＜Ｄ２であることが好ましい。活性光線の照射を２段階に分けることで、画像の硬度が高まり、滲みの少ない画像を形成できる。
【００９３】
本発明のインクジェット記録方法では、記録媒体上にインクが着弾し、活性光線を照射して硬化した後の総インク膜厚が０．１〜５μｍであることが好ましい。「総インク膜厚」とは、記録媒体に描画されたインクの膜厚の最大値を意味する。単色であっても、２色重ね（２次色）、３色重ね、４色重ね（白インクベース）であっても、それらの総インク膜厚が０．１〜５μｍであることが好ましい。
【実施例】
【００９４】
以下、実施例を挙げて本発明を具体的に説明するが、本発明はこれらに限定されるものではない。なお、実施例において「部」あるいは「％」の表示を用いるが、特に断りがない限り、「質量部」あるいは「質量％」を表す。【００９５】
＜顔料分散液１の調製＞
以下の各添加剤を順次混合、分散して、マゼンタ顔料を２１質量％含有するマゼンタ顔料分散液１を調製した。【００９６】
以下の各化合物をステンレスビーカーに入れ、６５℃のホットプレート上で加熱しながら１時間かけて加熱、攪拌して溶解した。【００９７】
顔料分散剤：アジスパーＰＢ８２４（味の素ファインテクノ社製）  ９部
活性光線硬化性化合物：トリプロピレングリコールジアクリレート  ７０部
重合禁止剤：Ｉｒｇａｓｔａｂ  ＵＶ１０（チバジャパン社製）  ０．０２部【００９８】
次いで、上記溶液を室温まで冷却した後、この溶液に下記マゼンタ顔料を２１部加えて、直径０．５ｍｍのジルコニアビーズ２００ｇと共にガラス瓶に入れ密栓し、ペイントシェーカーにて８時間分散処理した。その後、ジルコニアビーズを除去して、顔料分散液１を得た。【００９９】
マゼンタ顔料：Ｐｉｇｍｅｎｔ  Ｒｅｄ  １２２（大日精化製、クロモファインレッド６１１２ＪＣ）【０１００】
＜インクの調製＞
（インク１の調製）
下記の各添加剤を順次混合し、８０℃に加熱して３０分間攪拌した後、得られた溶液を、８０℃の加熱下で＃３０００の金属メッシュフィルターでろ過し、冷却して、インク１とした。【０１０１】
活性光線硬化性化合物：Ａ−４００（ポリエチレングリコール＃４００ジアクリレート、新中村工業社製）  ３１．５部
活性光線硬化性化合物：ＳＲ４９４（４ＥＯ変性ペンタエリスリトールテトラアクリレート、ＳＡＲＴＯＭＥＲ社製）  １７．０部
活性光線硬化性化合物：ＳＲ４９９（６ＥＯ変性トリメチロールプロパントリアクリレート、ＳＡＲＴＯＭＥＲ社製）  １７．９部
ワックス：ペンタトリアコンタン−１８−オン  ３．０部
結晶成長阻害剤：ソルビタンモノステアレート  ０．５部
重合禁止剤：Ｉｒｇａｓｔａｂ  ＵＶ１０（チバスペシャリティケミカル社製）  ０．１部
光重合開始剤：ＴＰＯ（フォスフィンオキサイド、ＤＡＲＯＣＵＲＥ  ＴＰＯ、チバスペシャリティケミカル社製）  ６．０部
光重合開始剤助剤：ＩＴＸ（イソプロピルチオキサントン、Ｓｐｅｅｄｃｕｒｅ  ＩＴＸ、Ｌａｍｂｓｏｎ社製）  ２．０部
光重合開始剤助剤：ＥＤＢ（アミン助剤、Ｓｐｅｅｄｃｕｒｅ  ＥＤＢ、Ｌａｍｂｓｏｎ社製）  ３．０部
顔料分散液１  １９．０部【０１０２】
（インク２〜８の調製）
上記インク１の調製において、結晶成長阻害剤の種類と添加量を、表２に記載の様に変更した以外は同様にして、インク２〜８を調製した。なお、ワックスと結晶成長阻害剤の合計量が３．５０部から増減する場合には、活性線硬化性化合物であるＡ−４００の添加量を、総量が１００部となるように適宜調整した。【０１０３】
（インク９〜１４の調製）
上記インク１の調製において、結晶成長阻害剤をソルビタンモノステアレートに変更し、ワックスと結晶成長阻害剤の添加量を、表３に記載の様に変更した以外は同様にして、インク９〜１４を調製した。なお、ワックスと結晶成長阻害剤の合計量が３．５０部から増減する場合には、活性線硬化性化合物であるＡ−４００の添加量を、総量が１００部となるように適宜調整した。【０１０４】
（インク１５〜２２の調製）
上記インク１の調製において、ワックスをベヘン酸ベヘニルに変更し、結晶成長阻害剤の種類と添加量を、表４に記載の様に変更した以外は同様にして、インク１５〜２２を調製した。なお、ワックスと結晶成長阻害剤の合計量が３．５０部から増減する場合には、活性光線硬化性化合物であるＡ−４００の添加量を、総量が１００部となるように適宜調整した。【０１０５】
（インク２３〜２８の調製）
上記インク２３〜２８の調製において、結晶成長阻害剤をソルビタンモノベヘネートに変更し、ワックスおよび結晶成長阻害剤の添加量を、表５に記載の様に変更した以外は同様にして、インク２３〜２８を調製した。なお、ワックスと結晶成長阻害剤の合計量が３．５０部から増減する場合には、活性光線硬化性化合物であるＡ−４００の添加量を、総量が１００部となるように適宜調整した。【０１０６】
（インク２９〜３６の調製）
上記インク１の調製において、ワックスをステアリン酸ステアリルに変更し、結晶成長阻害剤の種類と添加量を、表６に記載の様に変更した以外は同様にして、インク２９〜３６を調製した。なお、ワックスと結晶成長阻害剤の合計量が３．５０部から増減する場合には、活性光線硬化性化合物であるＡ−４００の添加量を、総量が１００部となるように適宜調整した。【０１０７】
（インク３７〜４２の調製）
上記インク２９〜３６の調製において、結晶成長阻害剤をソルビタンモノステアレートに変更し、ワックスおよび結晶成長阻害剤の添加量を、表７に記載の様に変更した以外は同様にして、インク３７〜４２を調製した。なお、ワックスと結晶成長阻害剤の合計量が３．５０部から増減する場合には、活性光線硬化性化合物であるＡ−４００の添加量を、総量が１００部となるように適宜調整した。【０１０８】
（インク４３〜５１の調製）
上記インク１の調製において、ワックスと結晶成長阻害剤の種類を表８に記載の様に変更した以外は同様にして、インク４３〜５１を調製した。【０１０９】
（インク５２〜５８の調製）
上記インク１の調製において、ワックスを１２−トリコサノンに変更し、結晶成長阻害剤の種類を表９に記載の様に変更した以外は同様にして、インク５２〜５８を調製した。【０１１０】
（インク５９〜６６の調製）
上記インク１の調製において、ワックスと結晶成長阻害剤の種類を表１０に記載の様に変更した以外は同様にして、インク５９〜６６を調製した。【０１１１】
（インク６７〜７４の調製）
上記インク１の調製において、ワックスと結晶成長阻害剤の種類を表１１に記載の様に変更し、結晶成長阻害剤の添加量を０．１０部とし、活性光線硬化性化合物であるＡ−４００の添加量を３１．９部に変更した以外は同様にして、インク６７〜７４を調製した。【０１１２】
（インク７５〜８２の調製）
上記インク１の調製において、ワックスと結晶成長阻害剤の種類を表１２に記載の様に変更し、ワックスの添加量を１２．００部とし、結晶成長阻害剤の添加量を１．００部とし、活性光線硬化性化合物であるＡ−４００の添加量を２２．０部に変更した以外は同様にして、インク７５〜８２を調製した。【０１１３】
（インク８３〜９０の調製）
上記インク１の調製において、ワックスと結晶成長阻害剤の種類を表１３に記載の様に変更し、ワックスの添加量を０．５０部とし、活性光線硬化性化合物であるＡ−４００の添加量を３４．０部に変更した以外は同様にして、インク８３〜９０を調製した。【０１１４】
インク１〜９０の調製に使用したワックスおよび結晶成長阻害剤の詳細は、表１に記載した通りである。【０１１５】
【表１】
2016148064.tif 000003
【０１１６】
＜画像形成方法＞
作製したインク１〜８６を使用し、ライン型インクジェット記録装置で単色画像を形成した。インクジェット記録装置のインクジェットヘッドの温度は８０℃に設定した。記録媒体（ＯＫトップコート  米坪量１２８ｇ／ｍ２  王子製紙社製）の温度を３５℃に調節し、記録媒体に、抜き文字、５ｃｍ×５ｃｍのベタ画像を印字した。画像を形成した後、記録装置の下流部に配置したＬＥＤランプ（Ｐｈｏｓｅｏｎ  Ｔｅｃｈｎｏｌｏｇｙ社製、３９５ｎｍ、水冷ＬＥＤ）で、画像に紫外線を照射してインクを硬化した。
吐出用記録ヘッドは、ノズル径２０μｍ、ノズル数５１２ノズル（２５６ノズル×２列、千鳥配列、１列のノズルピッチ３６０ｄｐｉ）のピエゾヘッドを用いた。吐出条件は、１滴の液滴量が２．５ｐｌとなる条件で、液滴速度約６ｍ／ｓで出射させて、１４４０ｄｐｉ×１４４０ｄｐｉの解像度で記録した。記録速度は５００ｍｍ／ｓとした。画像形成は、２３℃、５５％ＲＨの環境下で行った。ｄｐｉとは、２．５４ｃｍ当たりのドット数である。【０１１７】
＜評価＞
（画質）
上記の条件で印刷した５×５ｃｍのベタ画像について、光沢のばらつきおよび粒状性硬化膜の発生を目視で確認した。
◎：光沢が均一であり、粒状性が低かった。
○：光沢がやや不均一であったが、粒状性は低かった。
△：光沢が不均一であったが、粒状性は低かった。
×：光沢が不均一であり、粒状性も高かった。【０１１８】
（ブルーミング）
上記の条件で印刷した５×５ｃｍのベタ画像を、４０℃の環境下で１ヶ月間保管した。保管後の画像を目視観察し、下記の基準に従ってブルーミングを評価した。
○：画像表面に析出物が認められない。
△：画像表面に薄らとした析出物が存在しており、目視で確認できる。
×：画像表面が粉上の物質で覆われており、目視で明らかに確認できる。【０１１９】
（文字品質）
前述の画像形成方法により、記録媒体上に、漢字「口、四、日、回、因、困、固、国、目、図、國」の抜き文字を印字した。抜き文字は、解像度１４００ｄｐｉ×１４４０ｄｐｉ、３ポイントおよび５ポイントのＭＳ明朝体とした。印字した文字画像を目視観察した。文字品質は、以下の基準に基づいて評価した。
○：３ポイントの抜き文字全てが、細部まで明瞭に記録されている。
△：３ポイントの抜き文字は一部しか判読できないが、５ポイントの抜き文字全てが判読可能である。
×：５ポイントの抜き文字の中にも判読できないものがある。【０１２０】
各インクの組成および評価結果を表２〜表１３に示す。【０１２１】
【表２】
2016148064.tif 000004
【０１２２】
【表３】
2016148064.tif 000005
【０１２３】
【表４】
2016148064.tif 000006
【０１２４】
【表５】
2016148064.tif 000007
【０１２５】
【表６】
2016148064.tif 000008
【０１２６】
【表７】
2016148064.tif 000009
【０１２７】
【表８】
2016148064.tif 000010
【０１２８】
【表９】
2016148064.tif 000011
【０１２９】
【表１０】
2016148064.tif 000012
【０１３０】
【表１１】
2016148064.tif 000013
【０１３１】
【表１２】
2016148064.tif 000014
【０１３２】
【表１３】
2016148064.tif 000015
【０１３３】
表２〜７の評価結果から明らかなように、本発明のインクジェットインクであるインク１〜４２を用いて印刷すると、記録媒体の温度が３５℃という低温であっても、画質も文字品質も高い印刷が可能であり、ブルーミングも抑制することができた。本発明の優れた効果は、ワックスの有するアルキル鎖の少なくとも１つにおける直鎖部分の炭素原子数と、結晶成長阻害剤の有するアルキル鎖の少なくとも１つにおける直鎖部分の炭素原子数との差が２以下（要件１）であり、結晶成長阻害剤の糖構造がソルビトール（要件２）であるという２つの要件を同時に満足するワックスと阻害剤の組み合わせの場合、少量（０．５０）の阻害剤によって発揮された（インク１、１１、２５、２９、３９）。一方、上述した２つの要件の一方または両方を満足しない結晶成長阻害剤の場合、２つの要件をすべて満足する結晶成長阻害剤と同じ使用量では、印刷物の画質が若干ではあるが低下した（インク２、４、６、７、１５、１７、２１、３０、３２、３４）。このような結晶成長阻害剤であっても、その使用量を１．００または１．５０に増やすと、２つの要件をすべて満足する結晶成長阻害剤と同等の高画質を達成することができた（インク３、５、８、１６、１９、２２、３１、３３、３６）。【０１３４】
一方、表８の評価結果から明らかなように、アルキル鎖の直鎖炭素原子数が１５以上であるが、糖構造を有していないステアリルアルコール（インク４３、４６、４９）、糖構造は有するが、アルキル鎖の直鎖炭素原子数が１５未満であるソルビタン酸モノラウレート（インク４４、４７、５０）、およびアルキル鎖の直鎖炭素原子数が１５未満であり、糖構造を有していないラウリルアルコール（インク４５、４８、５１）を結晶成長阻害剤として用いたインクは、印刷したベタ画像の光沢が不均一であり、画質が低かった。【０１３５】
また、表９の評価結果から明らかなように、アルキル鎖の直鎖炭素原子数が１５未満である１２−トリコサノンをワックスとして用いたインクは、結晶成長阻害剤の種類にかかわらず、文字品質が低く、ブルーミングも発生した。【０１３６】
インクに添加する結晶成長阻害剤の量が２．０部を超えた場合、ベタ画像の画質にはあまり変化がないものの、文字品質が低く、ブルーミングも発生した（表１０）。一方、インクに添加する結晶成長阻害剤の量が０．５未満の場合、文字品質とブルーミングの抑制効果にはあまり変化はなく、ベタ画像の画質が低下したものの、実用に耐える範囲内であった（表１１）。【０１３７】
更にインクに添加するワックスの量が１０．０部を超えた場合、光沢が不均一で粒状性も高くなるため画質が低下し、ブルーミングの抑制効果も発揮されず、文字品質も低下した（表１２）。一方、インクに添加するワックスの量が１．０未満の場合、画質とブルーミングの抑制効果にはあまり変化がないものの、文字品質が低下して、細かい文字が判別不能となった（表１３）。【０１３８】
本出願は、２０１５年３月１３日出願の特願２０１５−０５０９６５に基づく優先権を主張する。当該出願の特許請求の範囲および明細書に記載された内容は、すべて本願明細書に援用される。
【産業上の利用可能性】
【０１３９】
本発明のインクジェットインクは低い基材温度で印刷した際にも、印刷物におけるブルーミングの発生を抑制し、画質と文字品質の高い印刷を達成することができるため、エネルギー消費量の削減に有効である。更に本発明のインクは、耐熱性の弱い記録媒体等にも印字可能であることから、その使用は、記録媒体として使用可能な基材種の拡大にもつながる。
【国際調査報告】
2016148064.tif 000016
2016148064.tif 000017
2016148064.tif 000018
2016148064.tif 000019